이 발명품은 금속 표면 처리 기술 분야에 속하며, 특히 마텐자이트 내열 강철의 이산화탄소 부식 저항성을 향상시키는 방법과 관련이 있다. 이 방법은 (1) 표면 전처리의 다음 단계로 구성됩니다: 금속 연마지 150#, 240#, 400# 및 600#을 통해 샘플에 단계적 광택 및 모따기를 수행한 다음, 샘플 표면에 모래 블라스팅을 수행하고 마지막으로 알코올과 아세톤을 통해 샘플을 세척 및 건조합니다; 산화물 c를 녹입니다.1350+/-50℃의 고온에서 충분한 반응과 수냉을 수행하고, 볼밀링을 통해 이산화규소 분말을 얻음, (3) 산화물 분말과 절대 에틸 알코올을 혼합하여 금속 표면에 혼합물을 분사하고, 코팅을 건조하고, 큐리를 통해 700+/-50℃에서 소결 수행함ng 반응을 10분간 하고 산화물 코팅을 준비한다. 이 방법을 통해 내열강 표면을 표면처리하고, 마텐자이트 내열강의 이산화탄소 부식 저항성을 효과적으로 개선할 수 있으며, 마텐시티체트 내열강의 사용 수명을 연장할 수 있다.
The invention belongs to the technical field of metal surface treatment and particularly relates to a method of improving the carbon dioxide corrosion resistance of martensitic heat-resistant steel. the method comprises the following steps of (1) surface pretreatment: conducting step-by-step polishing and chamfering on a sample through metallographic abrasive paper 150#, 240#, 400# and 600#, thenconducting sand blasting on the surface of the sample, and finally cleaning and drying the sample through alcohol and acetone; (2) melting an oxide coating material mixture at the high temperature of1350+/-50 deg c, conducting sufficient reaction and the water cooling, and obtaining silicon dioxide powder through ball milling; and (3) mixing oxide powder and absolute ethyl alcohol, spraying the mixture to the metal surface, drying the coating, conducting sintering at 700+/-50 deg c through curing reaction for 10 min, and preparing an oxide coating. through the method, the surface of the heat-resistant steel is subjected to surface treatment, the carbon dioxide corrosion resistance of the martensitic heat-resistant steel can be effectively improved, and the service life of the martensiticheat-resistant steel can be prolonged.